(57)【要約】【課題】路面状態が高シビアリティ領域における耐摩耗性をさらに向上させた空気入りタイヤの提供。【解決手段】イソプレン系ゴムを５０質量％以上かつ１００質量％未満およびブタジエンゴムを０質量％超かつ５０質量％以下含むゴム成分と、カーボンブラックとを含有するゴム組成物で構成されるトレッドを備える空気入りタイヤであって、接地面の赤道上の部位から１０点測定したときのモジュラスのバラつき（Ｍ３００max−Ｍ３００min）×１００／Ｍ３００maxが２０％以下である空気入りタイヤ。【選択図】なし【特許請求の範囲】
【請求項１】
イソプレン系ゴムを５０質量％以上かつ１００質量％未満およびブタジエンゴムを０質量％超かつ５０質量％以下含むゴム成分と、カーボンブラックとを含有するゴム組成物で構成されるトレッドを備える空気入りタイヤであって、
接地面の赤道上の部位から１０点測定したときのモジュラスのバラつき（Ｍ３００max−Ｍ３００min）×１００／Ｍ３００maxが２０％以下である空気入りタイヤ。
【請求項２】
前記ゴム成分１００質量％中、イソプレン系ゴムを５０〜８０質量％およびブタジエンゴムを２０〜５０質量％含む請求項１記載の空気入りタイヤ。
【請求項３】
前記ゴム組成物中のカーボンブラックの含有量が、前記ゴム成分１００質量部に対して４０質量部以上である請求項１または２記載の空気入りタイヤ。
【請求項４】
前記ブタジエンゴムが、シス１，４結合含有率が９０％以上のブタジエンゴムである請求項１〜３のいずれか１項に記載の空気入りタイヤ。
【請求項５】
前記ゴム組成物が、加硫剤および加硫促進剤の少なくとも一つをイソプレン系ゴムとのマスターバッチとして用いて得られるものである請求項１〜４のいずれか１項に記載の空気入りタイヤ。
【請求項６】
イソプレン系ゴムを５０質量％以上かつ１００質量％未満およびブタジエンゴムを０質量％超かつ５０質量％以下含むゴム成分と、カーボンブラックとを含有するゴム組成物であり、トレッドとして使用して空気入りタイヤを製造した場合、該空気入りタイヤの接地面の赤道上の部位から１０点測定したときのモジュラスのバラつき（Ｍ３００max−Ｍ３００min）×１００／Ｍ３００maxが２０％以下となるゴム組成物の製造方法であって、
イソプレン系ゴムの一部、ブタジエンゴムおよびカーボンブラックを混練りし、混練物Ｘを得る工程、
得られた混練物Ｘに加硫剤および加硫促進剤を混練りする工程であって、加硫剤および加硫促進剤の少なくとも一つをイソプレン系ゴムとのマスターバッチとして添加し、混練物Ｆを得る工程、
得られた混練物Ｆを加硫する工程
を含む製造方法。
【発明の詳細な説明】
【技術分野】
【０００１】
本発明は、空気入りタイヤ、より詳細には高シビアリティ領域においても耐摩耗性に優れた空気入りタイヤに関する。
【背景技術】
【０００２】
タイヤの高寿命化およびグローバル化に伴う使用地域の拡大により、様々な路面状況で使用されることになり、トレッドゴムの耐摩耗性や耐チッピング性についてタイヤに要求されるシビアリティが高くなっており、路面状態が高シビアリティ領域での耐摩耗性については更なる向上が求められている。従来のトラックタイヤなどでは天然ゴム／ブタジエンゴム配合に補強効果を有するカーボンブラックを配合することで摩耗に対応してきた。
【０００３】
また、カーボンブラックを所定のものとする技術も開示されている（特許文献１）。
【先行技術文献】
【特許文献】
【０００４】
【特許文献１】特開２０１５−１６４９８５号公報
【発明の概要】
【発明が解決しようとする課題】
【０００５】
しかし、カーボンブラックを配合することによる路面状態が高シビアリティ領域での耐摩耗性の向上には、限界があり、また、特許文献１に記載されている技術においても、なお十分なものとは言えない。
【０００６】
本発明は、路面状態が高シビアリティ領域における耐摩耗性をさらに向上させた空気入りタイヤを提供することを目的とする。
【課題を解決するための手段】
【０００７】
本発明者らは、鋭意検討の結果、高シビアリティ領域においては、架橋構造の均一性が耐摩耗性能の発揮に重要であることを見出し、さらに検討を重ね、所定量のイソプレン（ＩＲ）系ゴムおよび所定量のブタジエンゴム（ＢＲ）を含むゴム成分と、カーボンブラックとを含有するゴム組成物で構成されるトレッドを備える空気入りタイヤであって、接地面の赤道上の部位から１０点測定した場合のモジュラスのバラつきが所定の範囲内である空気入りタイヤとすることにより、前記課題を解決した。
【０００８】
すなわち、本開示は、
［１］イソプレン系ゴムを５０質量％以上かつ１００質量％未満およびブタジエンゴムを０質量％超かつ５０質量％以下含むゴム成分と、カーボンブラックとを含有するゴム組成物で構成されるトレッドを備える空気入りタイヤであって、
接地面の赤道上の部位から１０点測定したときのモジュラスのバラつき（Ｍ３００max−Ｍ３００min）×１００／Ｍ３００maxが２０％以下、好ましくは１５％以下、より好ましくは１２％以下
である空気入りタイヤ、
［２］上記ゴム成分１００質量％中、イソプレン系ゴムを５０〜９０質量％、好ましくは６０〜８０質量％およびブタジエンゴムを１０〜５０質量％、好ましくは２０〜４０質量％含む上記［１］記載の空気入りタイヤ、
［３］上記ゴム組成物中のカーボンブラックの含有量が、上記ゴム成分１００質量部に対して４０質量部以上、好ましくは４５〜６５質量部、より好ましくは５０〜６０質量部、さらに好ましくは５０〜５５質量部である上記［１］または［２］記載の空気入りタイヤ、
［４］上記ブタジエンゴムが、シス１，４結合含有率が９０％以上、好ましくは９５％以上のブタジエンゴムである上記［１］〜［３］のいずれかに記載の空気入りタイヤ、
［５］上記ゴム組成物が、加硫剤および加硫促進剤の少なくとも一つをイソプレン系ゴムとのマスターバッチとして用いて得られるものである上記［１］〜［４］のいずれかに記載の空気入りタイヤ、ならびに
［６］イソプレン系ゴムを５０質量％以上かつ１００質量％未満、好ましくは５０〜９０質量％、より好ましくは６０〜８０質量％およびブタジエンゴムを０質量％超かつ５０質量％以下、好ましくは１０〜５０質量％、より好ましくは２０〜４０質量％含むゴム成分と、カーボンブラックとを含有するゴム組成物であり、トレッドとして使用して空気入りタイヤを製造した場合、該空気入りタイヤの接地面の赤道上の部位から１０点測定したときのモジュラスのバラつき（Ｍ３００max−Ｍ３００min）×１００／Ｍ３００maxが２０％以下となるゴム組成物の製造方法であって、
イソプレン系ゴムの一部、ブタジエンゴムおよびカーボンブラックを混練りし、混練物Ｘを得る工程、
得られた混練物Ｘに加硫剤および加硫促進剤を混練りする工程であって、加硫剤および加硫促進剤の少なくとも一つをイソプレン系ゴムとのマスターバッチとして添加し、混練物Ｆを得る工程、ならびに
得られた混練物Ｆを加硫する工程
を含む製造方法
に関する。
【発明の効果】
【０００９】
本発明の、イソプレン系ゴムを５０質量％以上かつ１００質量％未満およびブタジエンゴムを０質量％超かつ５０質量％以下含むゴム成分と、カーボンブラックとを含有するゴム組成物で構成されるトレッドを備える空気入りタイヤであって、接地面の赤道上の部位から１０点測定したときのモジュラスのバラつき（Ｍ３００max−Ｍ３００min）×１００／Ｍ３００maxが２０％以下である空気入りタイヤによれば、路面状態が高シビアリティ領域での耐摩耗性をさらに向上させることができる。
【発明を実施するための形態】
【００１０】
本発明の空気入りタイヤは、イソプレン系ゴムを５０質量％以上かつ１００質量％未満およびブタジエンゴムを０質量％超かつ５０質量％以下を含むゴム成分と、カーボンブラックとを含有するゴム組成物で構成されるトレッドを備えるものであって、接地面の赤道上の部位から１０点測定したときのモジュラスのバラつき（Ｍ３００max−Ｍ３００min）×１００／Ｍ３００maxが２０％以下であるものである。このようなモジュラスのバラつきが抑制されたトレッドを備える空気入りタイヤとすることにより、耐摩耗性の向上を達成することができる。
【００１１】
このような耐摩耗性の向上効果が得られる理由は明確ではないが、つぎのように考えられる。空気入りタイヤの接地面の赤道上の部位から１０点測定したときの（Ｍ３００max−Ｍ３００min）×１００／Ｍ３００maxが２０％以下というモジュラスのバラつきが抑制されたトレッドでは、ゴムの架橋構造が均一化し、架橋部の粗密が少なくなっていると考えられる。これにより、ゴムマトリクス中の応力集中箇所を減らし、破壊起点の発生や破壊成長を抑制することが可能となる。このゴムマトリクス中の応力集中箇所の低減と、破壊起点の発生や破壊成長の抑制が、高シビアリティ領域における耐摩耗性の向上においては、カーボンブラック等による補強効果向上に加えて重要な事項であると考えられる。このため、イソプレン系ゴムおよびブタジエンゴムにカーボンブラックを配合し、さらにこのようなモジュラスのバラつきが抑制されたトレッドを備えることにより、空気入りタイヤの高シビアリティ領域における耐摩耗性の向上につながったものと考えられる。
【００１２】
本明細書において、モジュラスのバラつき（％）＝（（Ｍ３００max−Ｍ３００min）×１００／Ｍ３００max）は、空気入りタイヤの接地面の赤道上の部位からほぼ等間隔に１０点を選んでＪＩＳ  Ｋ  ６２５１にならってサンプリングできる大きさのゴム片を切出し試料片とし、各試料片について測定した３００％モジュラスＭ３００の値のうちの最大値をＭ３００max、最小値をＭ３００minとして得られる値である。このモジュラスのバラつきは２０％以下であり、１５％以下が好ましく、１２％以下がより好ましい。モジュラスのバラつきが２０％以下であることは、ゴムが均一に仕上がっている証であり、これによりゴム強度および耐摩耗性が向上し、またモジュラスのバラつきを１５％以下とすると、より一層耐摩耗性が向上する傾向がある。なお、３００％モジュラスＭ３００は、ＪＩＳ  Ｋ  ６２５１「加硫ゴム及び熱可塑性ゴム−引張特性の求め方」に準じて、２３℃雰囲気下でダンベル３号サンプルにて引張試験を行い測定された３００％伸張時応力（Ｍ３００）である。
【００１３】
トレッドを構成するゴム組成物に用いるゴム成分には、イソプレン系ゴムを５０質量％以上かつ１００質量％未満、ブタジエンゴム（ＢＲ）を０質量％超かつ５０質量％以下含有する。
【００１４】
イソプレン系ゴムとしては、特に限定されるものではなく、タイヤ業界において一般的なものを用いることができ、例えば、ＳＩＲ２０、ＲＳＳ＃３、ＴＳＲ２０などの天然ゴム（ＮＲ）が挙げられる。また、本発明に用いるイソプレン系ゴムとしては、改質天然ゴム、変性天然ゴム、合成イソプレンゴム、変性合成イソプレンゴムが含まれるものとする。
【００１５】
トレッドを構成するゴム組成物に用いるゴム成分１００質量％中のイソプレン系ゴムの含有量は、５０質量％以上であり、６０質量％以上が好ましい。イソプレン系ゴムの含有量が５０質量％未満であると、ゴム強度が不十分となり、本発明の効果を得ることができない。また、ゴム成分１００質量％中のイソプレン系ゴムの含有量は、１００質量％未満であり、９０質量％以下が好ましく、８０質量％以下がより好ましい。イソプレン系ゴムの含有量を９０質量％以下とすることにより、ＢＲの配合量を確保することができ、より耐摩耗性が向上し、耐ＴＧＣ（トレッドグルーブクラック）性が良好となる傾向がある。
【００１６】
ＢＲとしては特に限定されるものではなく、例えば、シス１，４結合含有率が５０％未満のＢＲ（ローシスＢＲ）、シス１，４結合含有率が９０％以上のＢＲ（ハイシスＢＲ）、希土類元素系触媒を用いて合成された希土類系ブタジエンゴム（希土類系ＢＲ）、シンジオタクチックポリブタジエン結晶を含有するＢＲ（ＳＰＢ含有ＢＲ）、変性ＢＲ（ハイシス変性ＢＲ、ローシス変性ＢＲ）などタイヤ工業において一般的なものを使用できる。なかでも、ハイシスＢＲ、ローシスＢＲおよびローシス変性ＢＲからなる群より選択される少なくとも１種を用いることが好ましく、ハイシスＢＲを用いることがより好ましい。
【００１７】
ハイシスＢＲとしては、例えば、ＪＳＲ（株）製のＢＲ７３０、ＢＲ５１、日本ゼオン（株）製のＢＲ１２２０、宇部興産（株）製のＢＲ１３０Ｂ、ＢＲ１５０Ｂ、ＢＲ７１０などがあげられる。ハイシスＢＲのなかでも、シス１，４−結合含有率が９５％以上のものがさらに好ましい。これらは、単独で用いてもよく、２種以上を併用してもよい。ハイシスＢＲを含有することで低温特性および耐摩耗性を向上させることができる。ローシスＢＲとしては、例えば、日本ゼオン（株）製のＢＲ１２５０などがあげられる。これらは、単独で用いてもよく、２種以上を併用してもよい。ＢＲ中のシス１，４−結合含有率は、赤外吸収スペクトル分析により算出される値である。
【００１８】
トレッドを構成するゴム組成物に用いるゴム成分１００質量％中のＢＲの含有量は、０質量％超であり、１０質量％以上が好ましく、２０質量％以上がより好ましい。ＢＲの含有量を１０質量％以上とすることにより、耐摩耗性がより良好となる傾向がある。また、ゴム成分１００質量％中のＢＲの含有量は、５０質量％以下であり、４０質量％以下が好ましい。ＢＲの含有量が５０質量％を超えると、イソプレン系ゴムの十分な配合量を確保することができず、ゴム強度が不十分となり、本発明の効果を得ることができない。
【００１９】
ゴム成分１００質量％中のイソプレン系ゴムおよびＢＲの合計含有量は、７０質量％以上が好ましく、８０質量％以上がより好ましく、１００質量％がさらに好ましい。イソプレン系ゴムおよびＢＲの合計含有量を７０質量％以上とする場合、耐摩耗性と低発熱性を両立することができる。
【００２０】
トレッドを構成するゴム組成物にはカーボンブラックを含む。これにより、優れた耐摩耗性、耐チッピング性、耐カット性が得られる。
【００２１】
カーボンブラックとしては特に限定されず、ＧＰＦ、ＦＥＦ、ＨＡＦ、ＩＳＡＦ、ＳＡＦなど、タイヤ工業において一般的なものを使用することができ、例えば、Ｎ１１０、Ｎ２２０、Ｎ３３０などを用いることができ、単独で用いても、２種以上を併用してもよい。
【００２２】
カーボンブラックの窒素吸着比表面積（Ｎ2ＳＡ）は、耐候性や補強性の観点から５０ｍ2／ｇ以上が好ましく、８０ｍ2／ｇ以上がより好ましい。また、カーボンブラックのＮ2ＳＡは、低燃費性、分散性、破壊特性および耐久性の観点から２５０ｍ2／ｇ以下が好ましく、２２０ｍ2／ｇ以下がより好ましい。なお、本明細書におけるカーボンブラックのＮ2ＳＡは、ＪＩＳ  Ｋ  ６２１７のＡ法に準じて測定される値である。
【００２３】
カーボンブラックのゴム成分１００質量部に対する含有量は、４０質量部以上が好ましく、４５質量部以上がより好ましく、５０質量部以上がさらに好ましい。カーボンブラックの含有量が４０質量部以上の場合、ゴム強度が十分に担保されるため好ましい。また、カーボンブラックのゴム成分１００質量部に対する含有量は、６５質量部以下が好ましく、６０質量部以下がより好ましく、５５質量部以下がさらに好ましい。カーボンブラックの含有量が６５質量部以下の場合、低燃費性や加工性を損なう懸念が少ないため好ましい。
【００２４】
トレッドを構成するゴム組成物には、前記成分以外にも、必要に応じて、イソプレン系ゴムおよびＢＲ以外のゴム成分や、従来ゴム工業で一般に使用される配合剤、例えば、カーボンブラック以外の補強用充填剤、シランカップリング剤、オイルや粘着樹脂、液状ゴムなどの軟化剤、ワックス、酸化亜鉛、ステアリン酸、各種老化防止剤、硫黄などの加硫剤、各種加硫促進剤などを適宜含有することができる。
【００２５】
その他のゴム成分としては、スチレンブタジエンゴム（ＳＢＲ）、ブタジエン−イソプレンゴム、ブチルゴムなどを挙げることができ、さらにエチレン−プロピレン共重合体、エチレンオクテン共重合体なども挙げることができる。これらのゴム成分は、２種以上を組み合わせて用いてもよい。
【００２６】
カーボンブラック以外の補強用充填剤としては、シリカ、炭酸カルシウム、アルミナ、クレー、タルクなど、従来からタイヤ用ゴム組成物において用いられているものを配合することができる。
【００２７】
シリカとしては、特に限定されるものではなく、例えば、乾式法により調製されたシリカ（無水シリカ）、湿式法により調製されたシリカ（含水シリカ）など、タイヤ工業において一般的なものを使用することができる。なかでもシラノール基が多いという理由から、湿式法により調製された含水シリカが好ましい。シリカは単独で用いてもよく、２種以上を併用してもよい。
【００２８】
シリカの窒素吸着比表面積（Ｎ2ＳＡ）は、２０ｍ2／ｇ以上が好ましく、３０ｍ2／ｇ以上がより好ましく、１００ｍ2／ｇ以上がさらに好ましい。また、シリカのＮ2ＳＡは、４００ｍ2／ｇ以下が好ましく、３００ｍ2／ｇ以下がより好ましく、２８０ｍ2／ｇ以下がさらに好ましい。シリカのＮ2ＳＡが上記範囲内の場合は、低燃費性および加工性がよりバランス良く得られる傾向がある。なお、本明細書におけるシリカのＮ2ＳＡは、ＡＳＴＭ  Ｄ３０３７−８１に準じてＢＥＴ法で測定される値である。
【００２９】
シリカを含有する場合のゴム成分１００質量部に対する含有量は、５質量部以上が好ましく、７質量部以上がより好ましい。また、シリカの含有量は、ゴム成分１００質量部に対して、２０質量部以下が好ましく、１５質量部以下がより好ましい。シリカの含有量が上記範囲内の場合は、より良好な低燃費性、加工性および耐摩耗性能が得られる傾向がある。
【００３０】
シリカを含有させる場合には、シランカップリング剤を用いることが好ましい。シランカップリング剤としては、例えば、ビス（３−トリエトキシシリルプロピル）テトラスルフィド、ビス（３−トリエトキシシリルプロピル）トリスルフィド、ビス（３−トリエトキシシリルプロピル）ジスルフィド、ビス（２−トリエトキシシリルエチル）テトラスルフィド、ビス（３−トリメトキシシリルプロピル）テトラスルフィド、ビス（２−トリメトキシシリルエチル）テトラスルフィド、３−メルカプトプロピルトリメトキシシラン、３−メルカプトプロピルトリエトキシシラン、２−メルカプトエチルトリメトキシシラン、２−メルカプトエチルトリエトキシシラン、３−トリメトキシシリルプロピル−Ｎ，Ｎ−ジメチルチオカルバモイルテトラスルフィド、３−トリエトキシシリルプロピル−Ｎ，Ｎ−ジメチルチオカルバモイルテトラスルフィド、２−トリエトキシシリルエチル−Ｎ，Ｎ−ジメチルチオカルバモイルテトラスルフィド、３−トリメトキシシリルプロピルベンゾチアゾールテトラスルフィド、３−トリエトキシシリルプロピルベンゾチアゾリルテトラスルフィド、３−トリエトキシシリルプロピルメタクリレートモノスルフィド、３−トリメトキシシリルプロピルメタクリレートモノスルフィド、ビス（３−ジエトキシメチルシリルプロピル）テトラスルフィド、３−メルカプトプロピルジメトキシメチルシラン、ジメトキシメチルシリルプロピル−Ｎ，Ｎ−ジメチルチオカルバモイルテトラスルフィド、ジメトキシメチルシリルプロピルベンゾチアゾールテトラスルフィドなどが挙げられる。これらのシランカップリング剤は単独で用いてもよく、２種以上を組み合わせて用いてもよい。
【００３１】
シランカップリング剤を含む場合、シランカップリング剤の含有量は、シリカ１００質量部に対して、１質量部以上が好ましく、３質量部以上がより好ましい。また、シランカップリング剤の含有量は、シリカ１００質量部に対して２０質量部以下が好ましく、１０質量部以下がより好ましい。シランカップリング剤の含有量が上記範囲内の場合は、良好な加工性、ゴム強度および耐摩耗性を確保できる傾向がある。
【００３２】
オイルとしては、例えば、パラフィン系、アロマ系、ナフテン系プロセスオイルなどのプロセスオイルが挙げられる。
【００３３】
オイルを含有する場合のゴム成分１００質量部に対する含有量は、２質量部以上が好ましく、３質量部以上がより好ましい。また、オイルの含有量は、ゴム成分１００質量部に対して、５質量部以下が好ましく、４質量部以下がより好ましい。オイルの含有量が上記範囲内の場合は、オイルを含有させる効果が充分に得られ、良好な耐摩耗性を得ることができる。なお、本明細書において、オイルの含有量には、油展ゴムに含まれるオイル量も含まれる。
【００３４】
粘着付与樹脂としては、芳香族系石油樹脂などの従来タイヤ用ゴム組成物で慣用される樹脂が挙げられる。芳香族石油樹脂としては例えば、フェノール系樹脂、クマロンインデン樹脂、テルペン樹脂、スチレン樹脂、アクリル樹脂、ロジン樹脂、ジシクロペンタジエン樹脂（ＤＣＰＤ樹脂）などが挙げられる。フェノール系樹脂としては例えばコレシン（ＢＡＳＦ社製）、タッキロール（田岡化学工業（株）製）などが挙げられる。クマロンインデン樹脂としては例えばクマロン（日塗化学（株）製）、エスクロン（新日鐡化学（株）製）、ネオポリマー（新日本石油化学（株）製）などが挙げられる。スチレン樹脂としては例えばＳｙｌｖａｔｒａｘｘ  ４４０１（アリゾナケミカル社製）などが挙げられる。テルペン樹脂としては例えばＴＲ７１２５（アリゾナケミカル社製）、ＴＯ１２５（ヤスハラケミカル（株）製）などが挙げられる。
【００３５】
粘着付与樹脂の軟化点は、４０℃以上が好ましく、６０℃以上がより好ましい。軟化点を４０℃以上とすることにより、十分なグリップ性能が得られる傾向がある。また、該軟化点は１２０℃以下が好ましく、１００℃以下がより好ましい。軟化点を１２０℃以下とすることにより、十分なグリップ性能が得られる傾向がある。なお、本明細書において樹脂の軟化点は、ＪＩＳ  Ｋ  ６２２０−１：２００１に規定される軟化点を環球式軟化点測定装置で測定し、球が降下した温度である。
【００３６】
粘着付与樹脂のゴム成分１００質量部に対する含有量は、３質量部以上が好ましく、５質量部以上がより好ましい。また、粘着付与樹脂の含有量は、３０質量部以下が好ましく、２５質量部以下がより好ましい。粘着付与樹脂の含有量が上記範囲内の場合は、十分なグリップ性能および耐摩耗性が得られ、良好な低燃費性能が得られる傾向がある。
【００３７】
液状ジエン系重合体としては、液状スチレンブタジエン共重合体（液状ＳＢＲ）、液状ブタジエン重合体（液状ＢＲ）、液状イソプレン重合体（液状ＩＲ）、液状スチレンイソプレン共重合体（液状ＳＩＲ）などが挙げられる。なかでも、耐摩耗性と走行中の安定した操縦安定性能がバランスよく得られるという理由から、液状ＳＢＲが好ましい。なお、本明細書における液状ジエン系重合体は、常温（２５℃）で液体状態のジエン系重合体である。
【００３８】
液状ジエン系重合体のゲル浸透クロマトグラフィー（ＧＰＣ）で測定したポリスチレン換算の重量平均分子量（Ｍｗ）は、耐摩耗性、破壊特性、耐久性の観点から、１．０×１０3以上が好ましく、３．０×１０3以上がより好ましい。また、生産性の観点から２．０×１０5以下が好ましく、１．５×１０4以下がより好ましい。なお、本明細書における液状ジエン系重合体のＭｗは、ゲル浸透クロマトグラフィー（ＧＰＣ）で測定したポリスチレン換算値である。
【００３９】
液状ジエン系重合体を含有する場合のゴム成分１００質量部に対する液状ジエン系重合体の含有量は、０質量部超が好ましく、５質量部以上がより好ましい。また、液状ジエン系重合体の含有量は、１０質量部以下が好ましく、８質量部以下がより好ましい。液状ジエン系重合体の含有量が上記範囲内である場合は、加工性が改善され、本発明の効果が得られやすい傾向がある。
【００４０】
軟化剤の含有量（粘着樹脂、オイル、および液状ジエン系重合体の合計含有量）は、ゴム成分１００質量部に対して、５０質量部以上が好ましく、１００質量部以上がより好ましく、１２０質量部以上がさらに好ましい。また、軟化剤の含有量は、２５０質量部以下が好ましく、２００質量部以下がより好ましく、１８０質量部以下がさらに好ましい。軟化剤の含有量が上記範囲内である場合は、本発明の効果がより好適に得られる。
【００４１】
老化防止剤としては、特に限定されないが、例えば、フェニル−α−ナフチルアミン、フェニル−β−ナフチルアミン、アルドール−α−トリメチル１，２−ナフチルアミンなどのナフチルアミン系；２，２，４−トリメチル−１，２−ジヒドロキノリン重合体、６−エトキシ−２，２，４−トリメチル−１，２−ジヒドロキノリンなどのキノリン系；ｐ−イソプロポキシジフェニルアミン、ｐ−（ｐ−トルエンスルホニルアミド）−ジフェニルアミン、Ｎ，Ｎ−ジフェニルエチレンジアミン、オクチル化ジフェニルアミンなどのジフェニルアミン系；Ｎ−（１，３−ジメチルブチル）−Ｎ’−フェニル−ｐ−フェニレンジアミン、Ｎ−イソプロピル−Ｎ’−フェニル−ｐ−フェニレンジアミン、Ｎ，Ｎ’−ジフェニル−ｐ−フェニレンジアミン、Ｎ，Ｎ’−ジ−２−ナフチル−ｐ−フェニレンジアミン、Ｎ−シクロヘキシル−Ｎ’−フェニル−ｐ−フェニレンジアミン、Ｎ，Ｎ’−ビス（１−メチルヘプチル）−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ−４−メチル−２−ペンチル−Ｎ’−フェニル−ｐ−フェニレンジアミン、Ｎ，Ｎ’−ジアリール−ｐ−フェニレンジアミン、ヒンダードジアリール−ｐ−フェニレンジアミン、フェニルヘキシル−ｐ−フェニレンジアミン、フェニルオクチル−ｐ−フェニレンジアミンなどのｐ−フェニレンジアミン系；２，５−ジ−（ｔｅｒｔ−アミル）ヒドロキノン、２，５−ジ−ｔｅｒｔ−ブチルヒドロキノンなどのヒドロキノン誘導体；、フェノール系（２，６−ジ−ｔｅｒｔ−ブチル−４−メチルフェノール、２，６−ジ−ｔｅｒｔ−ブチル−４−エチルフェノール、２，６−ジ−ｔｅｒｔ−ブチルフェノール、１−オキシ−３−メチル−４−イソプロピルベンゼン、ブチルヒドロキシアニソール、２，４−ジメチル−６−ｔｅｒｔ−ブチルフェノール、ｎ−オクタデシル−３−（４’−ヒドロキシ−３’，５’−ジ−ｔｅｒｔ−ブチルフェニル）プロピオネート、スチレン化フェノールなどのモノフェノール系；２，２’−メチレン−ビス−（４−メチル−６−ｔｅｒｔ−ブチルフェノール）、２，２’−メチレン−ビス−（４−エチル−６−ｔｅｒｔ−ブチルフェノール）、４，４’−ブチリデン−ビス−（３−メチル−６−ｔｅｒｔ−ブチルフェノール）、１，１’−ビス−（４−ヒドロキシフェニル）−シクロヘキサンなどのビスフェノール系；トリスフェノール系；テトラキス−［メチレン−３−（３’，５’−ジ−ｔｅｒｔ−ブチル−４’−ヒドロキシフェニル）プロピオネート］メタンなどのポリフェノール系）；４，４’−チオビス−（６−ｔｅｒｔ−ブチル−３−メチルフェノール）、２，２’−チオビス−（６−ｔｅｒｔ−ブチル−４−メチルフェノール）などのチオビスフェノール系；２−メルカプトメチルベンゾイミダゾールなどのベンゾイミダゾール系；トリブチルチオウレアなどのチオウレア系；トリス（ノニルフェニル）ホスファイトなどの亜リン酸系；チオジプロピオン酸ジラウリルなどの有機チオ酸系老化防止剤などが挙げられる。これら老化防止剤は、単独で用いてもよいし、２種以上を併用してもよい。
【００４２】
なかでも、本発明の効果がより好適に得られることから、フェニレンジアミン系老化防止剤を用いることが好ましい。また、ゴム組成物に老化防止剤を配合する場合の、老化防止剤の含有量（２種以上の老化防止剤を配合する場合にはそれらの合計含有量）は、ゴム成分１００質量部に対して、１〜１０質量部であることが好ましく、１．５〜５質量部であることがより好ましい。
【００４３】
ゴム組成物は、酸化亜鉛を含むことが好ましい。これにより、加硫がスムースになり、剛性と物性の等方性が得られる。酸化亜鉛としては特に限定されず、ゴム工業で従来から使用される酸化亜鉛（東邦亜鉛（株）製の銀嶺Ｒ、三井金属鉱業（株）製の酸化亜鉛など）や、平均粒子径が２００ｎｍ以下の微粒子酸化亜鉛（ハクスイテック（株）製のジンコックスーパーＦ−２など）などが挙げられる。これら酸化亜鉛は、１種を単独で用いてもよいし、２種以上を併用してもよい。
【００４４】
酸化亜鉛を配合する場合の、酸化亜鉛の含有量は、ゴム成分１００質量部に対して、好ましくは１質量部以上、より好ましくは２質量部以上である。酸化亜鉛の含有量を１質量以上とする場合、充分な硬度（Ｈｓ）を得ることができる。酸化亜鉛の含有量は、好ましくは７質量部以下、より好ましくは５質量部以下である。酸化亜鉛の含有量を７質量部以下とすることにより、破断強度の低下を抑制できる傾向がある。
【００４５】
その他、ステアリン酸、ワックスなどは、従来ゴム工業で使用されるものを用いることができる。
【００４６】
加硫剤は特に限定されるものではなく、ゴム工業において一般的なものを使用することができるが、硫黄原子を含むものが好ましく、例えば、粉末硫黄、沈降硫黄、コロイド硫黄、表面処理硫黄、不溶性硫黄などが挙げられる。
【００４７】
加硫促進剤としては、特に限定されるものではないが、例えば、スルフェンアミド系、チアゾール系、チウラム系、チオウレア系、グアニジン系、ジチオカルバミン酸系、アルデヒド−アミン系もしくはアルデヒド−アンモニア系、イミダゾリン系、キサンテート系加硫促進剤が挙げられ、なかでも、本発明の効果がより好適に得られる点から、スルフェンアミド系加硫促進剤が好ましい。
【００４８】
スルフェンアミド系加硫促進剤としては、ＣＢＳ（Ｎ−シクロヘキシル−２−ベンゾチアジルスルフェンアミド）、ＴＢＢＳ（Ｎ−ｔ−ブチル−２−ベンゾチアジルスルフェンアミド）、Ｎ−オキシエチレン−２−ベンゾチアジルスルフェンアミド、Ｎ，Ｎ’−ジイソプロピル−２−ベンゾチアジルスルフェンアミド、Ｎ，Ｎ−ジシクロヘキシル−２−ベンゾチアジルスルフェンアミドなどが挙げられる。チアゾール系加硫促進剤としては、２−メルカプトベンゾチアゾール、ジベンゾチアゾリルジスルフィドなどが挙げられる。チウラム系加硫促進剤としては、テトラメチルチウラムモノスルフィド、テトラメチルチウラムジスルフィド、テトラベンジルチウラムジスルフィド（ＴＢｚＴＤ）などが挙げられる。グアニジン系加硫促進剤としては、ジフェニルグアニジン（ＤＰＧ）、ジオルトトリルグアニジン、オルトトリルビグアニジンなどが挙げられる。これらは単独で用いてもよく、２種以上を併用してもよい。なかでも、本発明の効果がより好適に得られる点からＣＢＳが好ましい。
【００４９】
空気入りタイヤの、モジュラスのバラつき（Ｍ３００max−Ｍ３００min）×１００／Ｍ３００maxを２０％以下とするためには、トレッドを構成するゴム組成物の架橋構造が均一化されることが必要であると考えられる。ゴム組成物の架橋構造を均一化する一つの手段として、硫黄などの加硫剤や加硫促進剤をゴム成分に十分に分散させ、架橋の足場を均一化することが考えられる。例えば、従来のゴム組成物の製造方法に一般的にみられるように、混練りの最終工程において加硫剤および加硫促進剤をそのまま加えるのではなく、加硫剤および／または加硫促進剤を最終工程より前に一部のゴム成分に分散させておくことにより、架橋の足場を均一化して加硫後の架橋構造を均一化し、ひいてはモジュラスのバラつきを本発明の範囲内のものとすることができる。
【００５０】
具体的には、トレッドを構成するゴム組成物の製造において、加硫剤および／または加硫促進剤を、ゴム成分とのマスターバッチとして加える方法を使用することができる。例えば、ゴム成分を構成するイソプレン系ゴムの少なくとも一部と加硫剤または加硫促進剤とをマスターバッチ化し、残りのゴム成分および配合剤を混練りした混練物と最終工程で混練することにより、目的の架橋の足場を均一化したゴム組成物を得ることができる。イソプレン系ゴムと加硫剤または加硫促進剤とのマスターバッチは、ウェットマスターバッチであってもドライブレンドであってもよく、特に限定されるものではないが、分散の均一性の観点からはウェットマスターバッチが好ましい。このようなマスターバッチとしては、公知のものを使用することができ、例えば、三新化学工業（株）のサンミックスを使用してもよい。
【００５１】
ウェットマスターバッチの製造方法としては、特に限定されるものではなく、ゴム工業の分野において公知の方法を使用することができる。
【００５２】
また、加硫剤マスターバッチや加硫促進剤マスターバッチを用いない例として、例えば、イソプレン系ゴムおよびブタジエンゴムの配合割合に応じて薬品類を分割し、イソプレン系ゴムに対応する分割した薬品類を混練りし、得られた混練物に加硫剤および／または加硫促進剤を混練りしたうえで、この混練物と、ブタジエンゴムに対応する分割した薬品類を混練りした混練物とを混練りして、目的の架橋の足場を均一化したゴム組成物を製造することもできる。もちろん、加硫剤または加硫促進剤のいずれかをマスターバッチとして用い、他方を上述したように事前にイソプレン系ゴムと薬品類との混練物に混練して目的の架橋の足場を均一化したゴム組成物を製造することもできる。
【００５３】
ゴム組成物の製造における各混練は、公知の混練機を用いることができ、例えば、バンバリーミキサーやニーダー、オープンロールなどの機械的なせん断力を材料に加え、混練・混合を行う装置が挙げられる。
【００５４】
本発明の空気入りタイヤは、上述のように架橋の足場をなるべく均一化したゴム組成物を、未加硫の段階でタイヤのトレッドの形状にあわせて押出し加工し、タイヤ成形機上で他のタイヤ部材とともに貼り合わせ、通常の方法にて成形することにより、未加硫タイヤを形成する成形工程、この未加硫タイヤを加硫機中で加熱加圧する加硫工程により製造することができる。加硫温度は、例えば１２０℃以上２００℃以下である。
【００５５】
本発明の空気入りタイヤは、タイヤのトレッドに上述した架橋の足場をなるべく均一化したゴム組成物を用い、得られるタイヤのモジュラスのバラつき（Ｍ３００max−Ｍ３００min）×１００／Ｍ３００maxを２０％以下とすることにより、特に耐摩耗性に優れるものである。トレッドがキャップトレッドとベーストレッドとからなる２層構造のトレッドである場合には上述したゴム組成物は少なくともキャップトレッドとして用いる必要がある。
【００５６】
本発明の空気入りイヤの用途としては、乗用車用タイヤ、トラック・バス用タイヤ、二輪車用タイヤ、高性能タイヤなどが挙げられる。なお、本明細書における高性能タイヤとは、グリップ性能に特に優れたタイヤであり、競技車両に使用する競技用タイヤをも含む概念である。
【実施例】
【００５７】
以下、本発明を実施例に基づいて説明するが、本発明はこれら実施例のみに限定されるものではない。
【００５８】
以下、実施例および比較例において用いた各種薬品をまとめて示す。
ＮＲ：ＴＳＲ２０
ＢＲ１：宇部興産（株）製のＢＲ１５０Ｂ（シス１，４−含有率９７％）
ＢＲ２：ＪＳＲ（株）製のＪＳＲ  ＢＲ７３０（シス１，４−含有率９５％）
カーボンブラック：三菱化学（株）製のダイアブラックＩ（Ｎ２２０）（Ｎ2ＳＡ：１１４ｍ2／ｇ、平均一次粒子径：２２ｎｍ）
ワックス：大内新興化学工業（株）製のサンノックＮ（パラフィン系）
酸化亜鉛：三井金属鉱業（株）製の亜鉛華１号
ステアリン酸：日油（株）製のビーズステアリン酸つばき
老化防止剤：大内新興化学工業（株）製のノクラック６Ｃ
硫黄：鶴見化学工業（株）製の粉末硫黄
加硫促進剤：住友化学（株）製のソクシノールＣＺ（Ｎ−シクロヘキシル−２−ベンゾチアゾリルスルフェンアミド）
加硫剤マスターバッチ（加硫剤ＭＢ）：製造例１で製造したもの（ＮＲ／硫黄＝２０／８０（質量比））
加硫促進剤マスターバッチ（加硫促進剤ＭＢ）：製造例２で製造したもの（ＮＲ／加硫促進剤＝２０／８０（質量比））
【００５９】
製造例１：加硫剤ＭＢの製造
＜ＮＲラテックスおよび加硫剤スラリー溶液の調製＞
ＮＲを水で３０％に希釈し、ＮＲラテックスを調製した。また、加硫剤として硫黄を用い、ＩＫＡ社製の高速ホモジナイザーで水を加えて１０％のスラリー溶液を調製した。
【００６０】
＜加硫剤ＭＢの製造＞
上記で得られたＮＲラテックス０．２ｋｇと加硫剤スラリー溶液０．８ｋｇを凝固槽（みづほ工業（株）製のＬＲ−１）に投入し、５０００ｒｐｍで３０分間混合し、凝固させた。その後、さらに５０００ｒｐｍで混合を続けながら、凝固槽内の破砕羽根を５０００ｒｐｍで３０分間回転させ、凝固物を破砕した。凝固物の破砕後、１０００ｒｐｍで撹拌を続けながら、凝固溶液のｐＨが４となるまでギ酸を添加した。凝固溶液のｐＨが４になった後、撹拌を続けたままで、凝固槽内の破砕羽根を３０００ｒｐｍで１０分間回転させて凝固物を破砕した。得られた凝固物を２軸押出機に投入して、脱水、乾燥させてウェットマスターバッチを製造した。なお、２軸押出機としては、ＣＴＥ社製のＨＴＭ型を用い、運転条件は、２００ｒｐｍ、湿度１２０℃とした。
【００６１】
製造例２：加硫促進剤剤ＭＢの製造
加硫剤としての硫黄に代えて加硫促進剤を用いた以外は、製造例１と同様にして、加硫促進剤ＭＢを製造した。
【００６２】
実施例１〜９および比較例１
表１に示す配合内容に従い、バンバリーミキサーを用いて、硫黄、加硫促進剤、加硫剤ＭＢおよび加硫促進剤ＭＢ以外の薬品を１５０℃の条件下で５分間混練りし、混練物を得た。得られた混練物に、表１の配合内容に従い、硫黄あるいは加硫剤ＭＢおよび加硫促進剤あるいは加硫促進剤ＭＢを添加し、オープンロールを用いて、８０℃の条件下で５分間混練りし、未加硫ゴム組成物を得た。得られた未加硫ゴム組成物を使用して、トレッドの形状に成形し、他のタイヤ部材と共に貼り合せて未加硫タイヤを形成し、１５０℃で３０分間加硫することにより、タイヤ（タイヤサイズ：２７５／８０Ｒ２２５）を製造した。
【００６３】
実施例１０および１１
加硫剤ＭＢおよび加硫促進剤ＭＢを、合わせてオープンロールを用いて、８０℃の条件下で５分間混練りしてから用いた以外は実施例１と同様にしてタイヤを製造した。
【００６４】
実施例１２〜１５
表２に示す配合内容に従い、工程Ｘ１に示す各種薬品を、１．７Ｌバンバリーミキサーにて１５０℃の条件下で５分間混練りして混練物Ｘ１を得た。別途表２に示す配合内容に従い、工程Ｘ２に示す混練物Ｘ１と各種薬品とを、１．７Ｌバンバリーミキサーにて１５０℃の条件下で５分間混練して混練物Ｘ２を得た。混練物Ｘ２を、表２に示す配合内容に従い、工程Ｆに示す他の薬品がある場合にはそれらを合わせ、オープンロールを用いて、８０℃の条件下で５分間混練りし、未加硫ゴム組成物を得た。得られた未加硫ゴム組成物を使用して、実施例１と同様にしてタイヤを製造した。
【００６５】
各実施例および比較例により得られたタイヤについて、耐摩耗性試験およびモジュラスのバラつきの評価を下記試験により行った。結果を表１および２に示す
【００６６】
＜高シビアリティ領域における耐摩耗性評価＞
上記試験用タイヤを排気量１２０００ｃｃの国産２−Ｄ車に装着し、一般路にて実車走行を行なった。１０万ｋｍ走行時のタイヤトレッドゴムの残溝量を計測し（新品時１６ｍｍ）、比較例１の残溝量を１００として指数表示した。指数が大きいほど、耐摩耗性が優れていることを示す。
【００６７】
＜モジュラスおよびそのバラつき＞
上記試験用タイヤの接地面の赤道上のほぼ等間隔の部位を１０点選び、試験片として、トレッドゴムを切り出した。得られた試験片の引張り特性について、ＪＩＳ  Ｋ  ６２５１に基づいて、２３℃雰囲気下、（株）島津製作所製の卓上型精密万能試験機（ＡＧＳ−Ｘを用いて引っ張り試験を行い、３００％モジュラスを測定した。１０点の平均値をモジュラス（Ｐａ）として表１および２に示し、１０点中、最も高い値をＭ３００maxとし、最も低い値をＭ３００minとして下記式（１）よりモジュラスのバラつきを算出した。
モジュラスのバラつき（％）
＝（Ｍ３００max−Ｍ３００min）×１００／Ｍ３００max・・・（１）
モジュラスのバラつきが小さいほど、架橋構造が均一化されていることを示す。
【００６８】
【表１】
2019089872.tif 000002
【００６９】
【表２】
2019089872.tif 000003
【００７０】
表１および２の結果より、イソプレン系ゴムの含有量およびブタジエンゴムの含有量が所定範囲内であり、かつモジュラスのバラつきが小さいほど、耐摩耗性に優れ、カーボンブラックによる耐摩耗性の増強効果をさらに向上させることができることが分かる。